(57)【要約】  本発明は、メタクリル樹脂と芳香族ポリカーボネート樹脂との混合物であって、白濁の発生が抑制され、透明性に優れる成形体を得ることのできる樹脂組成物を提供する。該樹脂組成物は、芳香族ポリカーボネート樹脂８０重量部以下及びメタクリル樹脂２０重量部以上を含有し（但し、両樹脂の合計量を１００重量部とする）、前記メタクリル樹脂は、重量平均分子量が６万５千から２５万の範囲にあり、重量平均分子量／数平均分子量で表される分子量分布指数が２.２以上と広く、かつ分子量４万以下の成分を２０重量％以上含有する。ここで用いるメタクリル樹脂は、ＧＰＣによる分子量分布を表すクロマトグラム（代表図）において、（Ａ）及び（Ｂ）のように、分子量５万を境に、それより小さい位置とそれより大きい位置の両方にピークトップを有する、いわゆる二峰性の分子量分布を示すものとすることができる。
2016114250.tif 000002
【特許請求の範囲】
【請求項１】
芳香族ポリカーボネート樹脂８０重量部以下及びメタクリル樹脂２０重量部以上を含有し（但し、両樹脂の合計量を１００重量部とする）、前記メタクリル樹脂は、
重量平均分子量が６万５千から２５万の範囲にあり、
重量平均分子量／数平均分子量で表される分子量分布指数が２.２以上であり、かつ
分子量４万以下の成分を２０重量％以上含有する
ことを特徴とする樹脂組成物。
【請求項２】
前記メタクリル樹脂は、メタクリル酸メチル５５重量％以上及びメタクリル酸メチル以外の少なくとも一種の（メタ）アクリル酸エステル ０.１〜４５重量％を含む単量体成分の重合物である、請求項１に記載の樹脂組成物。
【請求項３】
メタクリル酸メチル以外の前記少なくとも一種の（メタ）アクリル酸エステルは、メタクリル酸メチル以外で、アルキル基の炭素数が１〜３の（メタ）アクリル酸アルキルエステルを含む、請求項２に記載の樹脂組成物。
【請求項４】
前記（メタ）アクリル酸アルキルエステルは、アクリル酸メチルである、請求項３に記載の樹脂組成物。
【請求項５】
前記メタクリル樹脂は、メタクリル酸メチル５５重量％以上、アクリル酸メチル ０.１〜４５重量％、及び下式（Ｉ）
【化１】
2016114250.tif 000011
（式中、Ｒ1は水素原子又はメチル基を表し、Ｒ2はシクロアルキルアルキル基、フェニルアルキル基、ナフチルアルキル基、シクロアルキル基、１個若しくは複数の水素原子がアルキルで置換されたシクロアルキル基、フェニル基、１個若しくは複数の水素原子がアルキルで置換されたフェニル基、ナフチル基、１個若しくは複数の水素原子がアルキルで置換されたナフチル基、ジシクロペンタニル基、又はジシクロペンテニル基を表す）
で示される（メタ）アクリル酸エステル１０〜４０重量％を含む単量体成分の重合物である、請求項１に記載の樹脂組成物。
2016114250.tif 000012
【請求項６】
前記メタクリル樹脂は、ゲル浸透クロマトグラフィによって得られる分子量分布を表すクロマトグラムにおいて、分子量が５万より小さい位置と分子量が５万より大きい位置のそれぞれにピークトップを有する、請求項１〜５のいずれかに記載の樹脂組成物。
【発明の詳細な説明】
【技術分野】
【０００１】
本発明は、メタクリル樹脂とポリカーボネート樹脂とを含有する樹脂組成物に関する。
【背景技術】
【０００２】
メタクリル樹脂は、一般的に、透明性、表面硬度、紫外線耐性、耐候性、化学特性などに優れることが知られているが、寸法安定性、耐衝撃性、低温耐性などが不十分である。一方、芳香族ポリカーボネート樹脂は、一般的に、高温安定性、寸法安定性、耐衝撃性、剛性、透明性などに優れるものの、耐スクラッチ性及び長期紫外線耐性が不十分で、応力複屈折が発生しやすい。【０００３】
上記の両樹脂の特性に鑑みると、メタクリル樹脂と芳香族ポリカーボネート樹脂とを含有する樹脂組成物は、一方の成分が他方の成分の欠点を補い、各種用途に使用可能となることが期待される。しかし、メタクリル樹脂と芳香族ポリカーボネート樹脂は互いに不相溶な樹脂同士であるため、両者を混合した場合には一般に、得られる樹脂組成物は不透明となり、透明性が要求される用途には使用できない。【０００４】
そこで、メタクリル樹脂と芳香族ポリカーボネート樹脂とを含有する透明な樹脂組成物を得るために、さまざまな技術が開発されてきた。【０００５】
まず、特定の単量体単位を有するメタクリル樹脂を用いる技術が提案されている。例えば、特開昭 64-1749号公報（特許文献１；US4906696としても発行されている。）には、芳香族ポリカーボネート樹脂と、メタクリル酸メチル単位５〜９５重量％、エステルを構成するアルコール残基に炭化水素環構造を有する（メタ）アクリル酸エステル単位５〜９５重量％及び任意にα，β−不飽和単量体単位０〜４０重量％を重合して得られるメタクリル樹脂とを含有する透明重合体混合物が記載されている。【０００６】
また、メタクリル樹脂と相溶するセグメント及び芳香族ポリカーボネート樹脂と相溶するセグメントの両方を、ひとつの高分子鎖内に有するポリマーを相溶化剤とする技術が提案されており、特に相溶化剤がグラフトポリマーやブロックポリマーの一次構造を有するときに効果が得られやすい。例えば、特開 2001-316582号公報（特許文献２；US2002/0183447A1としても発行されている。）には、水酸基を有するビニルモノマーと水酸基を有しないビニルモノマーとの共重合体を、ポリカーボネート樹脂とビニル（コ）ポリマーとの相溶化剤とすることが記載されている。この文献には、コポリマー相溶化剤としてのα−メチル−ｐ−ヒドロキシスチレンとメタクリル酸メチルとの共重合体の存在下に、ポリカーボネート樹脂とメタクリル樹脂とを溶融混合することにより、そのコポリマー相溶化剤にポリカーボネートがグラフトしたポリカーボネート含有グラフト鎖を有するビニルコポリマーとし、ポリカーボネート樹脂とメタクリル樹脂との相溶化混合物を作製した例が示されている。前記ビニルコポリマーは、反応性溶融混合で新たに形成される相溶化剤である。【０００７】
さらに、相溶しない二つの樹脂を混練する際に、通常よりも高い剪断を加えることにより、一方のマトリクス樹脂中で、他方の樹脂に十分に小さい微視的分散構造を形成させて、光学的に透明な複合樹脂を製造する方法が知られている。例えば、国際公開第 2010/061872号（特許文献３；US2011/0282006A1としても発行されている。）には、高剪断装置を用いた溶融混練方法が記載されている。
【先行技術文献】
【特許文献】
【０００８】
【特許文献１】特開昭６４−１７４９号公報
【特許文献２】特開２００１−３１６５８２号公報
【特許文献３】国際公開第２０１０／０６１８７２号
【発明の概要】
【発明が解決しようとする課題】
【０００９】
芳香族ポリカーボネート樹脂とメタクリル樹脂とを含有する樹脂組成物は、通常、ある温度以上に加熱すると白濁する性質（Lower Critical Solution Temperature（下限臨界共溶温度）挙動であり、略して「ＬＣＳＴ挙動」と呼ばれることがある）を有する。したがって、この白濁する温度（すなわち曇点）が、射出成形法、プレス成形法、溶融押出成形法などの樹脂組成物を成形加工するための成形方法において通常設定される温度範囲の上限を下回ることがある場合には、上記の成形方法において当該樹脂組成物を成形加工すると、得られる成形体が白濁し、不透明となることがある。【００１０】
特許文献１に記載されている樹脂組成物は、特定の単量体成分を含むメタクリル樹脂を含むものであり、その樹脂の単量体組成を調整すればある程度の曇点制御が可能であるものの、一定割合のポリカーボネート樹脂を混練しようとすると、該メタクリル樹脂の曇点が成形加工温度を下回ることがある。言い換えると、メタクリル樹脂の単量体成分比の最適化のみでは、成形加工温度を上回る曇点を達成できないことがある。また、上記特定の単量体成分の含有割合が多くなると、メタクリル樹脂及び樹脂組成物の物性が低下することがある。【００１１】
特許文献２に記載されている樹脂組成物は、メタクリル樹脂とポリカーボネート樹脂との相溶性自体に変化はないため、相溶化剤による分散構造単位（ドメインサイズ）の微小化には限界がある。相溶化剤の添加量を増加させることによりドメインサイズを抑制することが可能であるが、その場合には、得られる樹脂組成物の物性が相溶化剤の影響を大きく受ける。そのため、透明性や機械的物性において目的の達成が難しくなることがある。【００１２】
特許文献３に記載されている溶融混練方法は、特殊な高剪断加工装置が必要になることから、実施にあたって制限が生じる。また、樹脂組成物の収量に対する投入エネルギー量の大きさ、さらには単位時間あたりに得られる樹脂組成物の収量の少なさから、通常の混練方法に比較して生産性に劣る。【００１３】
本発明が解決しようとする課題は、メタクリル樹脂とポリカーボネート樹脂との混合物であって、白濁の発生が抑制され、透明性に優れる成形体を得ることのできる樹脂組成物を提供することである。
【課題を解決するための手段】
【００１４】
本発明者らは、上記課題を解決すべく鋭意研究を行った結果、メタクリル樹脂を所定割合以上含有する芳香族ポリカーボネート樹脂とメタクリル樹脂の樹脂組成物において、メタクリル樹脂の分子量及びその分布が得られる樹脂組成物の透明性に大きく影響することを見出し、さらに種々の検討を加えて、本発明を完成するに至った。なお、本明細書において、用語「（メタ）アクリル」は、「アクリル」又は「メタクリル」を意味する。【００１５】
すなわち、本発明によれば、芳香族ポリカーボネート樹脂８０重量部以下及びメタクリル樹脂２０重量部以上を含有し（但し、両樹脂の合計量を１００重量部とする）、そのメタクリル樹脂は、重量平均分子量が６万５千から２５万の範囲にあり、重量平均分子量／数平均分子量で表される分子量分布指数が ２.２以上であり、かつ分子量４万以下の成分を２０重量％以上含有する樹脂組成物が提供される。【００１６】
この樹脂組成物において、メタクリル樹脂は、メタクリル酸メチル５５重量％以上及びメタクリル酸メチル以外の（メタ）アクリル酸エステル ０.１〜４５重量％を含む単量体成分の重合物であることが好ましい。ここで、メタクリル酸メチル以外の（メタ）アクリル酸エステルは、メタクリル酸メチル以外の、アルキル部位の炭素数が１〜３の（メタ）アクリル酸アルキルを含むことが好ましく、さらにはアクリル酸メチルを含むことがより好ましい。【００１７】
また、上記の樹脂組成物において、メタクリル樹脂は、メタクリル酸メチル５５重量％以上、アクリル酸メチル ０.１〜４５重量％、及び下式（Ｉ）で示される（メタ）アクリル酸エステル１０〜４０重量％を含む単量体成分の重合物であることが好ましい。【００１８】
【化１】
2016114250.tif 000003
【００１９】
式中、Ｒ1は水素原子又はメチル基を表し、Ｒ2はシクロアルキルアルキル基、フェニルアルキル基、ナフチルアルキル基、シクロアルキル基、１個若しくは複数の水素原子がアルキルで置換されたシクロアルキル基、フェニル基、１個若しくは複数の水素原子がアルキルで置換されたフェニル基、ナフチル基、１個若しくは複数の水素原子がアルキルで置換されたナフチル基、ジシクロペンタニル基、又はジシクロペンテニル基を表す。【００２０】
さらにこれらの樹脂組成物において、メタクリル樹脂は、ゲル浸透クロマトグラフィ（ＧＰＣ）によって得られる分子量分布を表すクロマトグラムにおいて、分子量が５万より小さい位置と分子量が５万より大きい位置のそれぞれにピークトップを有するものであることができる。
【発明の効果】
【００２１】
本発明によれば、メタクリル樹脂とポリカーボネート樹脂という、一般には互いに相溶しない樹脂の組合せでありながら、白濁の発生が抑制され、透明性に優れる成形体を得ることのできる樹脂組成物が提供できる。この樹脂組成物においては、メタクリル樹脂の本来の優れた透明性を維持しながら、両樹脂の組合せによって、耐熱性、耐衝撃性、耐薬品性、吸湿性、表面硬度、複屈折特性などの光学特性を好適に改善することができる。この樹脂組成物を成形加工することによって、白濁の発生が抑制され、透明性に優れる成形体及び樹脂フィルムが得られる。またこの樹脂フィルムを延伸すれば、透明性を含む光学特性に優れる延伸フィルムが得られる。
【図面の簡単な説明】
【００２２】
【図１】後述する合成例１〜３で製造したメタクリル樹脂のＧＰＣによる分子量分布を表すクロマトグラムであり、（Ａ）は合成例１、（Ｂ）は合成例２、（Ｃ）は合成例３（比較用）でそれぞれ得られたメタクリル樹脂の分子量分布を表す。
【図２】後述する実施例５及び６並びに比較例２で用いたメタクリル樹脂のＧＰＣによる分子量分布を表すクロマトグラムであり、（Ａ）及び（Ｂ）は、それぞれ実施例５及び６で低分子量のメタクリル樹脂と高分子量のメタクリル樹脂を混合して得られた樹脂の二峰性分子量分布を表し、（Ｃ）は、比較例２で用いたメタクリル樹脂（１種類のみ）の分子量分布を表す。
【図３】後述する実施例７及び８並びに比較例３及び４で用いたメタクリル樹脂のＧＰＣによる分子量分布を表すクロマトグラムであり、（Ａ）は、それぞれ実施例７及び８で低分子量のメタクリル樹脂と高分子量のメタクリル樹脂を混合して得られた樹脂の二峰性分子量分布を表し、（Ｂ）は、比較例３及び４で用いたメタクリル樹脂（１種類のみ）の分子量分布を表す。
【発明を実施するための形態】
【００２３】
本発明の樹脂組成物は、特定のメタクリル樹脂が、所定の割合で芳香族ポリカーボネート樹脂と混合されたものである。まず、それぞれの樹脂について説明する。
【００２４】
［メタクリル樹脂］
本発明において用いられるメタクリル樹脂は、重量平均分子量が６万５千から２５万の範囲にあり、重量平均分子量／数平均分子量で表される分子量分布指数が ２.２以上であり、かつ分子量４万以下の成分を２０重量％以上含有する。なお、本明細書において、メタクリル樹脂につき、単に「分子量」、「重量平均分子量」、「数平均分子量」及び「分子量分布指数」と呼ぶときは、それぞれＧＰＣによって導出される、標準ポリメタクリル酸メチル（ＰＭＭＡ）換算分子量を意味する。
【００２５】
メタクリル樹脂は通常、メタクリル酸メチルを主成分とする単量体成分の重合体又は共重合体である。ここでメタクリル酸メチルは、メタクリル樹脂の透明性及び耐候性が良好となることから、メタクリル樹脂を構成する単量体成分の合計量を基準に、一般には５５重量％以上の割合で用いられ、好ましくは６５重量％以上の割合で用いられる。メタクリル酸メチルは、市販品をそのまま用いてもよいし、従来公知の方法に従って合成したものを用いてもよい。
【００２６】
上述のとおりメタクリル樹脂は、メタクリル酸メチルの単独重合体であってもよいし、メタクリル酸メチルと他の単量体との共重合体であってもよい。共重合体の場合には、他の単量体、すなわち共重合成分の好ましい例として、メタクリル酸メチル以外の（メタ）アクリル酸エステルを挙げることができる。メタクリル酸メチル以外の（メタ）アクリル酸エステルをメタクリル酸メチルに共重合させる場合には、その共重合割合は、単量体成分の合計量を基準に、０.１重量％以上とするのが好ましく、さらには０.１〜４５重量％の範囲とするのが好ましい。したがって、メタクリル酸メチルの共重合割合は、５５重量％以上とするのが好ましい。
【００２７】
（メタ）アクリル酸エステルの中でも好ましいものの一つとして、（メタ）アクリル酸アルキルがある。（メタ）アクリル酸アルキルは、市販品をそのまま用いてもよいし、従来公知の方法に従って合成したものを用いてもよい。
【００２８】
（メタ）アクリル酸アルキルは、メタクリル酸メチルと共重合可能なものであれば特に制限されないが、例えば、アルキル部位の炭素数が１〜１２のアクリル酸アルキル、及びアルキル部位の炭素数が２〜１２のメタクリル酸アルキルが挙げられる。アルキルエステルにおいて、そのアルキルは直鎖でも分岐していてもよい。
【００２９】
共重合成分となりうる（メタ）アクリル酸アルキルのより具体的な例を挙げると、アクリル酸メチル、（メタ）アクリル酸エチル、（メタ）アクリル酸ｎ−プロピル、（メタ）アクリル酸イソプロピル、（メタ）アクリル酸ブチル〔（メタ）アクリル酸ｎ−ブチル、（メタ）アクリル酸イソブチル、（メタ）アクリル酸 sec−ブチル及び（メタ）アクリル酸tert−ブチル〕、（メタ）アクリル酸２−エチルヘキシルなどが挙げられる。
これらの中でも、炭素数１〜４、とりわけ炭素数１〜３のアルキルを有する（メタ）アクリル酸アルキルが好ましく、アクリル酸メチル、（メタ）アクリル酸エチル、及び（メタ）アクリル酸ブチル（とりわけ前二者）がより好ましく、アクリル酸メチル、アクリル酸エチル、及びアクリル酸ブチル（とりわけ前二者）がさらに好ましい。これらの（メタ）アクリル酸アルキルは、それぞれ単独で使用してもよいし、２種以上を併用してもよい。
【００３０】
以上のような（メタ）アクリル酸アルキルを共重合させる場合は、メタクリル樹脂を構成する単量体成分の合計量を基準に、 ０.１〜４５重量％の割合で用いられ、好ましくは０.１〜１５重量％の割合、より好ましくは０.１〜５重量％の割合、さらに好ましくは ０.１〜１重量％の割合で用いられる。この場合には、メタクリル樹脂におけるメタクリル酸メチルの共重合割合の上限は、９９.９重量％となる。
【００３１】
共重合成分となるもう一つの好ましい（メタ）アクリル酸エステルとして、エステルを構成するアルコール残基が炭化水素環構造を有するもの、具体的には前記式（Ｉ）で示される（メタ）アクリル酸エステルが挙げられる。中でも、前記式（Ｉ）において、Ｒ1 がメチル基であるもの、すなわちメタクリル酸エステルが好ましい。炭化水素環構造を有する前記式（Ｉ）で示される（メタ）アクリル酸エステルを共重合させることは、得られるメタクリル樹脂の芳香族ポリカーボネート樹脂に対する相溶性を改善し、両者を均一に混じりやすくして両者を混合したときの不透明化を抑制するうえで好ましい。
【００３２】
前記式（Ｉ）で示される（メタ）アクリル酸エステルは、少なくとも一つの脂環式炭化水素基又は芳香族炭化水素基を有するものであり、市販品をそのまま用いてもよいし、従来公知の方法に従って合成したものを用いてもよい。
【００３３】
式（Ｉ）において、Ｒ2 がシクロアルキルアルキル基、フェニルアルキル基又はナフチルアルキル基である場合には、それぞれのアルキル基は炭素数１〜４程度であることができ、このようなアルキル基としては、例えば、メチル基、エチル基、ｎ−プロピル基、イソプロピル基、ｎ−ブチル基、イソブチル基、tert−ブチル基などが挙げられる。また、これらのシクロアルキルアルキル基、フェニルアルキル基又はナフチルアルキル基において、アルキル基に結合するシクロアルキル基、フェニル基又はナフチル基の数及びアルキル基に対する結合位置に制限はない。
【００３４】
Ｒ2 がシクロアルキルアルキル基である場合には、そのアルキル基に結合するシクロアルキル基は炭素数５〜１２程度であることができ、このようなシクロアルキル基としては、例えば、シクロペンチル基、シクロヘキシル基、シクロヘプチル基、シクロオクチル基、シクロドデシル基などが挙げられる。Ｒ2 で表されるシクロアルキルアルキル基として、例えば、少なくとも１つの水素原子（Ｈ）が上記の炭素数５〜１２のシクロアルキル基で置換されたメチル基、エチル基、ｎ−プロピル基、イソプロピル基、ｎ−ブチル基、イソブチル基、tert−ブチル基などが挙げられる。
【００３５】
Ｒ2 で表されるフェニルアルキル基として、例えば、少なくとも１つの水素原子がフェニル基で置換されたメチル基、エチル基、ｎ−プロピル基、イソプロピル基、ｎ−ブチル基、イソブチル基、tert−ブチル基などが挙げられ、より具体的には、ベンジル基やフェネチル基などが該当する。
【００３６】
Ｒ2 で表されるナフチルアルキル基として、例えば、少なくとも１つの水素原子がナフチル基で置換されたメチル基、エチル基、ｎ−プロピル基、イソプロピル基、ｎ−ブチル基、イソブチル基、tert−ブチル基などが挙げられ、より具体的には、１−ナフチルメチル基、２−ナフチルメチル基、１−ナフチルエチル基、２−ナフチルエチル基などが該当する。
【００３７】
Ｒ2 がシクロアルキル基である場合には、その炭素数は５〜１２程度であることができ、このようなシクロアルキル基としては、例えば、シクロペンチル基、シクロヘキシル基、シクロヘプチル基、シクロオクチル基、シクロドデシル基などが挙げられる。これらのシクロアルキル基には、必要に応じて、水酸基、アミノ基、スルホン酸基などの置換基がさらに結合していてもよい。
【００３８】
Ｒ2 が、１個若しくは複数の水素原子がアルキルで置換されたシクロアルキル基である場合には、そのシクロアルキル基も、炭素数５〜１２程度であることができ、その具体例も上と同様である。その置換基であるアルキル基は、炭素数１〜４程度であることができ、例えば、メチル基、エチル基、ｎ−プロピル基、イソプロピル基、ｎ−ブチル基、イソブチル基、tert−ブチル基などが挙げられる。シクロアルキル基に結合するアルキル基の数及びシクロアルキル基に対する結合位置に制限はない。Ｒ2 で表される１個若しくは複数の水素原子がアルキルで置換されたシクロアルキル基として、例えば、少なくとも１つの水素原子が上記の炭素数１〜４のアルキル基で置換されたシクロペンチル基、シクロヘキシル基、シクロヘプチル基、シクロオクチル基、シクロドデシル基などが挙げられる。
【００３９】
Ｒ2 が、１個若しくは複数の水素原子がアルキルで置換されたフェニル基である場合には、及び１個若しくは複数の水素原子がアルキルで置換されたナフチル基である場合には、それらのフェニル基又はナフチル基に結合するアルキル基は、炭素数１〜４程度であることができ、例えば、メチル基、エチル基、ｎ−プロピル基、イソプロピル基、ｎ−ブチル基、イソブチル基、tert−ブチル基などが挙げられる。フェニル基又はナフチル基に結合するアルキル基の数及びフェニル基又はナフチル基に対する結合位置に制限はない。
【００４０】
Ｒ2 で表される１個若しくは複数の水素原子がアルキルで置換されたフェニル基として、より具体的には例えば、ｏ−トリル基、ｍ−トリル基、ｐ−トリル基などが挙げられる。
また、Ｒ2 で表される１個若しくは複数の水素原子がアルキルで置換されたナフチル基として、より具体的には例えば、メチルナフチル基、エチルナフチル基などが挙げられる。
【００４１】
Ｒ2 がフェニル基である場合、及びナフチル基である場合には、これらのフェニル基又はナフチル基には、水酸基、アミノ基、スルホン酸基などの置換基がさらに結合していてもよい。
【００４２】
またＲ2 がジシクロペンタニル基である場合、及びジシクロペンテニル基である場合には、これらの基にはそれぞれ、アルキル基、水酸基、アミノ基、スルホン酸基などの置換基がさらに結合していてもよい。この場合のアルキル基も、炭素数１〜４程度であることができ、例えば、メチル基、エチル基、ｎ−プロピル基、イソプロピル基、ｎ−ブチル基、イソブチル基、tert−ブチル基などが挙げられる。
【００４３】
式（Ｉ）において、Ｒ2 は好ましくは、シクロアルキル基、ベンジル基、ジシクロペンタニル基、フェニル基又はナフチル基であり、より好ましくは、シクロヘキシル基、フェニル基又はナフチル基であり、さらに好ましくは、シクロヘキシル基又はフェニル基である。
【００４４】
前記式（Ｉ）で示される（メタ）アクリル酸エステルの好ましい具体例を挙げると、メタクリル酸シクロヘキシル、メタクリル酸ベンジル、メタクリル酸ジシクロペンタニル、メタクリル酸フェニル、メタクリル酸ナフチルなどがある。中でも、メタクリル酸シクロヘキシル、メタクリル酸ジシクロペンタニル、メタクリル酸フェニル及びメタクリル酸ナフチルが好ましく、とりわけ、メタクリル酸シクロヘキシル及びメタクリル酸フェニルが好ましい。
【００４５】
式（Ｉ）で示される（メタ）アクリル酸エステルは、それぞれ単独で用いてもよいし、２種以上を併用してもよい。
【００４６】
式（Ｉ）で示される（メタ）アクリル酸エステルを共重合させる場合は、メタクリル樹脂を構成する単量体成分の合計量を基準に、１０〜４０重量％の割合で用いられ、好ましくは１５〜３５重量％の割合で用いられる。式（Ｉ）で示される（メタ）アクリル酸エステルのうち２種以上を併用する場合は、その合計量が、上述の割合の範囲であることが好ましい。また、式（Ｉ）で示される（メタ）アクリル酸エステルの共重合割合は１０重量％を下回ってもよいが、その場合には、メタクリル樹脂の芳香族ポリカーボネート樹脂に対する相溶性改善効果があまり期待できず、メタクリル樹脂の組成や混合相手である芳香族ポリカーボネート樹脂の種類によっては、芳香族ポリカーボネート樹脂と混合して得られる樹脂組成物及びその成形体の透明性が低下したり、また耐候性が低下したりすることがある。
【００４７】
メタクリル酸メチルに、先に説明した（メタ）アクリル酸の直鎖又は分岐アルキルエステルと、同じく上で説明した炭化水素環構造を有する前記式（Ｉ）で示される（メタ）アクリル酸エステルの両者を共重合させることも、有効である。この場合はとりわけ、（メタ）アクリル酸アルキルとして、アクリル酸メチルが好ましく用いられる。この場合には、アクリル酸メチルの共重合割合は、メタクリル樹脂を構成する単量体成分の合計量を基準に、一般には０.１〜４５重量％の範囲とされ、好ましくは、０.１〜１５重量％、さらには０.１〜５重量％、とりわけ０.１〜１重量％の範囲とされる。また、この場合の前記式（Ｉ）で示される（メタ）アクリル酸エステルの共重合割合は、メタクリル樹脂を構成する単量体成分の合計量を基準に、一般には１０〜４０重量％の範囲とされ、好ましくは１５〜３５重量％の範囲とされる。これら三成分を共重合させる場合には、メタクリル酸メチルの共重合割合は５５重量％以上となり、その上限は８９.９重量％となる。
【００４８】
さらに、メタクリル樹脂を構成する単量体成分として、本発明の効果を損なわない限りにおいて、以上説明したメタクリル酸メチル、（メタ）アクリル酸アルキル、及び前記式（Ｉ）で示される（メタ）アクリル酸エステル以外の単量体が含まれてもよい。
【００４９】
単量体成分を重合するときの重合方法に制限はなく、例えば、塊状重合、溶液重合、懸濁重合、乳化重合などの公知の重合法を採用することができる。重合には通常、ラジカル重合開始剤が用いられ、好ましくはラジカル重合開始剤に加えて連鎖移動剤も用いられる。
【００５０】
ラジカル重合開始剤としては、例えば、アゾビスイソブチロニトリルのようなアゾ化合物、ラウロイルパーオキサイド及び１，１−ジ（tert−ブチルパーオキシ）シクロヘキサンのような有機過酸化物などが好ましく用いられる。重合開始剤は、単独で用いてもよいし、２種以上を併用してもよい。重合開始剤の使用量は、単量体の種類やその割合などに応じて、適宜決定すればよい。
【００５１】
連鎖移動剤としては、例えば、ｎ−ブチルメルカプタン、ｎ−オクチルメルカプタン、ｎ−ドデシルメルカプタン及び２−エチルヘキシルチオグリコレートのようなメルカプタン類などが好ましく用いられる。連鎖移動剤も、単独で用いてもよいし、２種以上を併用してもよい。連鎖移動剤の使用量も、単量体の種類やその割合などに応じて、適宜決定すればよい。
【００５２】
前記単量体成分を重合する際の重合温度、重合時間などは、単量体の種類、単量体の割合などに応じて適宜設定すればよく、特に限定されない。
【００５３】
本発明において用いられるメタクリル樹脂は、先述のとおり、重量平均分子量が６万５千から２５万の範囲にある。その重量平均分子量は、８万から２０万の範囲にあるのがより好ましい。このような範囲の重量平均分子量を有するメタクリル樹脂は流動性に優れ、芳香族ポリカーボネート樹脂と混合するときに溶融混練しやすく、このようなメタクリル樹脂を用いると、優れた加工性が得られ、また、得られる樹脂組成物及び成形体は透明性及び機械的強度に優れる。
【００５４】
本発明において用いられるメタクリル樹脂は、重量平均分子量／数平均分子量で表される分子量分布指数が２.２以上である。その分子量分布指数は、２．５以上であることが好ましく、２．８以上であることがより好ましい。メタクリル樹脂がこのような広い分子量分布を有することにより、得られる樹脂組成物及び成形体の所期の機械的強度を達成しながら、ポリカーボネート樹脂との好適な相溶性を確保することができる。本発明に適用されるメタクリル樹脂の分子量分布指数に上限はないが、例えば、１０程度までで十分である。
【００５５】
このような分子量分布の広いメタクリル樹脂を製造するための重合方法は、特に制限されないが、ラジカル重合開始剤を１種類及び連鎖移動剤を１種類用い、１段で重合を行う通常のラジカル重合法では、得られる重合体の分子量分布に限界があり、分子量分布をあまり広くすることは難しい。そこで、多種のラジカル重合開始剤を用いる方法、多種の連鎖移動剤を用いる方法、多官能性単量体を少量添加する方法、多段の重合工程を組み合わせる方法など、分子量分布を広くするための既知の重合方法を適宜用いることが好ましい。
【００５６】
また、異なる重量平均分子量を有するメタクリル樹脂を２種以上混合することにより、本発明で規定する分子量分布の広いメタクリル樹脂とすることもできる。混合する方法は特に制限されるものでなく、例えば、溶融混練法、溶媒混練法、ドライブレンド法などを採用することができるが、生産性の面からは、溶融混練法又はドライブレンド法が好ましく用いられる。混合には、通常の混合器や混練機を用いることができ、具体的には、一軸混練押出機、二軸混練押出機、リボンブレンダー、ヘンシェルミキサー、バンバリーミキサー、ドラムタンブラーなどが挙げられる。異なる重量平均分子量を有するメタクリル樹脂同士の混合は、メタクリル樹脂を芳香族ポリカーボネート樹脂と混練するときに同時に行ってもよいし、芳香族ポリカーボネート樹脂への混練とは別に行ってもよい。
【００５７】
さらに、前記の分子量分布が広いメタクリル樹脂は、異なるコモノマー組成（共重合組成とも言う）を有するメタクリル樹脂を２種以上含んでいてもよい。異なるコモノマー組成を有するメタクリル樹脂同士の混合方法も特に制限されず、先に説明した多段の重合工程を組み合わせる方法を採用するなどして、重合工程内で混合してもよいし、上で説明した通常の混合器又は混練機を用いて、重合工程後に混合してもよい。
【００５８】
本発明において用いられるメタクリル樹脂は、分子量４万以下の成分を２０重量％以上含有する。このような比較的低分子量の重合体（分子量４万以下の成分）は、２０重量％以上５０重量％以下の含有量で含有されるのが好ましく、２５重量％以上４５重量％以下の含有量で含有されるのがより好ましい。メタクリル樹脂中に分子量４万以下の成分が２０重量％以上含まれることにより、芳香族ポリカーボネート樹脂との相溶性が向上し、曇点及び透明性が向上する。メタクリル樹脂中の分子量４万以下の成分が２０重量％を下回ると、芳香族ポリカーボネート樹脂との相溶性が低下する。一方、メタクリル樹脂中の分子量４万以下の成分があまり多くなると、得られる樹脂組成物及びその成形体の機械強度が著しく低下するので、その量は５０重量％以下、さらには４５重量％以下となるようにするのが好ましい。
【００５９】
このように、本発明で用いられるメタクリル樹脂は、分子量分布が広く、かつ、分子量４万以下という低分子量成分を所定割合で含むものであり、このような特性を達成するうえでは、分子量分布曲線において二峰性（bimodal） を示すようにするのも有効である。
具体的には、ＧＰＣによって得られる分子量分布を表すクロマトグラムにおいて、分子量が５万より小さい位置と分子量が５万より大きい位置のそれぞれにピークトップを有するメタクリル樹脂を、樹脂組成物の一方の成分とするのが好ましい。メタクリル樹脂の高分子量側のピークトップは、分子量が１０万以上の位置にあることがより好ましい。
【００６０】
図１は、後述する合成例１〜３で製造したメタクリル樹脂のＧＰＣによる分子量分布を表すクロマトグラムであり、これらのうち、（Ａ）は合成例１で得られたメタクリル樹脂の分子量分布を、（Ｂ）は合成例２で得られたメタクリル樹脂の分子量分布をそれぞれ表しており、これらは二峰性の分子量分布を示している。
【００６１】
また図２は、後述する実施例５及び６並びに比較例２で用いたメタクリル樹脂のＧＰＣによる分子量分布を表すクロマトグラムであり、これらのうち、（Ａ）及び（Ｂ）は、それぞれ実施例５及び６で低分子量のメタクリル樹脂と高分子量のメタクリル樹脂を混合して得られた樹脂の分子量分布を表しており、これらは二峰性の分子量分布を示している。
【００６２】
メタクリル樹脂は、２３０℃において３.８kg 荷重で測定したメルトマスフローレート（ＭＦＲ）が、好ましくは０.１〜５０ｇ／１０分であり、より好ましくは０.２〜３０ｇ／１０分である。メタクリル樹脂がこのような範囲のＭＦＲを有することで、流動性に優れるものとなり、芳香族ポリカーボネート樹脂と混合するときに溶融混練しやすくなる。
また、得られる樹脂組成物及びその成形体の機械的強度が向上する。
【００６３】
メタクリル樹脂には、前記単量体成分を重合して得られる共重合体の他に、離型剤、紫外線吸収剤、染料、顔料、重合抑制剤、酸化防止剤、難燃化剤、補強材等の添加剤を、本発明の効果を損なわない範囲で含有させてもよいが、これらが配合されたメタクリル樹脂の総量１００重量部に対する前記共重合体の含有量は、９５〜９９.９９５重量部となるようにするのが好ましい。
【００６４】
［芳香族ポリカーボネート樹脂］
以上説明したメタクリル樹脂は、本発明に従い、芳香族ポリカーボネート樹脂と混合して樹脂組成物とされる。ここでいう芳香族ポリカーボネート樹脂は、主鎖に芳香環とカーボネート結合（−ＯＣＯＯ−）とを有する高分子である。芳香族ポリカーボネート樹脂としては、例えば、二価フェノールとカルボニル化剤とを界面重縮合法や溶融エステル交換法などで反応させることにより得られるもの；カーボネートプレポリマーを固相エステル交換法などで重合させることにより得られるもの；環状カーボネート化合物を開環重合法で重合させることにより得られるものなどが挙げられる。
【００６５】
二価フェノールとしては、例えば、ハイドロキノン、レゾルシノール、４，４′−ジヒドロキシジフェニル、ビス（４−ヒドロキシフェニル）メタン、ビス（４−ヒドロキシ−３，５−ジメチルフェニル）メタン、１，１−ビス（４−ヒドロキシフェニル）エタン、１，１−ビス（４−ヒドロキシフェニル）−１−フェニルエタン、２，２−ビス（４−ヒドロキシフェニル）プロパン（通称ビスフェノールＡ）、２，２−ビス（４−ヒドロキシ−３−メチルフェニル）プロパン、２，２−ビス（４−ヒドロキシ−３，５−ジメチルフェニル）プロパン、２，２−ビス（４−ヒドロキシ−３，５−ジブロモフェニル）プロパン、２，２−ビス（３−イソプロピル−４−ヒドロキシフェニル）プロパン、２，２−ビス（４−ヒドロキシ−３−フェニルフェニル）プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，４−ビス（４−ヒドロキシフェニル）−２−メチルブタン、２，２−ビス（４−ヒドロキシフェニル）ペンタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−４−イソプロピルシクロヘキサン、１，１−ビス（４−ヒドロキシフェニル）−３，３，５−トリメチルシクロヘキサン、９，９−ビス（４−ヒドロキシフェニル）フルオレン、９，９−ビス（４−ヒドロキシ−３−メチルフェニル）フルオレン、α，α′−ビス（４−ヒドロキシフェニル）−ｏ−ジイソプロピルベンゼン、α，α′−ビス（４−ヒドロキシフェニル）−ｍ−ジイソプロピルベンゼン、α，α′−ビス（４−ヒドロキシフェニル）−ｐ−ジイソプロピルベンゼン、１，３−ビス（４−ヒドロキシフェニル）−５，７−ジメチルアダマンタン、４，４′−ジヒドロキシジフェニルスルホン、４，４′−ジヒドロキシジフェニルスルホキシド、４，４′−ジヒドロキシジフェニルスルフィド、４，４′−ジヒドロキシジフェニルケトン、４，４′−ジヒドロキシジフェニルエーテル、４−ヒドロキシフェニル  ４−ヒドロキシベンゾエートなどが挙げられる。これらの二価フェノールは、それぞれ単独で用いてもよいし、２種以上を併用してもよい。
【００６６】
これら二価フェノールの中でも、ビスフェノールＡ、２，２−ビス（４−ヒドロキシ−３−メチルフェニル）プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，２−ビス（４−ヒドロキシフェニル）−４−メチルペンタン、１，１−ビス（４−ヒドロキシフェニル）−３，３，５−トリメチルシクロヘキサン及びα，α′−ビス（４−ヒドロキシフェニル）−ｍ−ジイソプロピルベンゼンが好ましい。特に、ビスフェノールＡの単独使用又は、ビスフェノールＡと、１，１−ビス（４−ヒドロキシフェニル）−３，３，５−トリメチルシクロヘキサン、２，２−ビス（４−ヒドロキシ−３−メチルフェニル）プロパン及びα，α′−ビス（４−ヒドロキシフェニル）−ｍ−ジイソプロピルベンゼンからなる群より選ばれる少なくとも１種との併用が好ましい。
【００６７】
カルボニル化剤としては、例えば、カルボニルハライド（ホスゲンなど）、カーボネートエステル（ジフェニルカーボネートなど）、ハロホルメート（二価フェノールのジハロホルメートなど）などが挙げられる。これらのカルボニル化剤も、それぞれ単独で用いてもよいし、２種以上を併用してもよい。
【００６８】
本発明に用いられる芳香族ポリカーボネート樹脂は、ＧＰＣで測定した標準ポリスチレン換算の重量平均分子量が１万から５万の範囲にあることが好ましい。その重量平均分子量が１万未満になると、メタクリル樹脂と混合した樹脂組成物から得られる成形体の耐衝撃性及び耐熱性が十分でなくなる傾向にある。一方、芳香族ポリカーボネート樹脂の重量平均分子量が５万を超えると、メタクリル樹脂に対する相溶性が低下する傾向にある。
【００６９】
芳香族ポリカーボネート樹脂はまた、３００℃において１.２kg 荷重で測定したメルトボリュームフローレート（ＭＶＲ）が、好ましくは ２〜２８０cm3／１０分であり、より好ましくは １０〜２４０cm3／１０分である。このような範囲のＭＶＲを有する芳香族ポリカーボネート樹脂は流動性に優れ、メタクリル樹脂と混合するときに溶融混練しやすい。また、芳香族ポリカーボネート樹脂を用いると、得られる樹脂組成物及びその成形体は機械的強度に優れる。
【００７０】
芳香族ポリカーボネート樹脂には、離型剤、紫外線吸収剤、染料、顔料、重合抑制剤、酸化防止剤、難燃化剤、補強材等の添加剤を、本発明の効果を損なわない範囲で含有させてもよい。
【００７１】
［樹脂組成物］
本発明の樹脂組成物は、以上説明したメタクリル樹脂と芳香族ポリカーボネート樹脂とを、両者の合計を１００重量部として、メタクリル樹脂が２０重量部以上、芳香族ポリカーボネート樹脂が８０重量部以下の割合となるように配合したものである。好ましくは、メタクリル樹脂が４０〜９５重量部、芳香族ポリカーボネート樹脂が５〜６０重量部の割合となるように配合する。芳香族ポリカーボネート樹脂の含有量が８０重量部を超えると、樹脂組成物及びそれを成形して得られる成形体の透明性が低下する。
【００７２】
本発明の樹脂組成物には、前記メタクリル樹脂及び芳香族ポリカーボネート樹脂以外に、本発明の効果を損なわない限りにおいて、紫外線吸収剤、酸化防止剤、相溶化剤、安定剤、着色剤、発泡剤、滑剤、離型剤、帯電防止剤、難燃剤、難燃助剤などの慣用の添加剤を配合してもよい。また、少量の他の熱可塑性樹脂等を添加してもよい。これらの添加剤は、メタクリル樹脂と芳香族ポリカーボネート樹脂とを含む複合樹脂混合物の溶融混練時に加えてもよいし、溶融混練の前又は後に加えてもよい。添加剤を添加する場合は、樹脂組成物の総量１００重量部に対するメタクリル樹脂及び芳香族ポリカーボネート樹脂の合計含有量が、７０〜９９.９９５重量部となるようにすることが好ましい。
【００７３】
紫外線吸収剤としては、例えば、トリアジン系紫外線吸収剤、ベンゾフェノン系紫外線吸収剤、ベンゾトリアゾール系紫外線吸収剤、ベンゾエート系紫外線吸収剤、シアノアクリレート系紫外線吸収剤などが挙げられる。これらは単独で用いてもよいし、２種以上を併用してもよい。
【００７４】
トリアジン系紫外線吸収剤の具体例を挙げると、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−６−（２−ヒドロキシ−４−プロポキシフェニル）−１，３，５−トリアジン、  ２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ビス（２，４−ジメチルフェニル）−６−（２−ヒドロキシ−４−オクチルオキシフェニル）−１，３，５−トリアジン、２，４，６−トリス（２−ヒドロキシ−４−ヘキシルオキシ−３−メチル）−１，３，５−トリアジンなどがある。
【００７５】
ベンゾフェノン系紫外線吸収剤の具体例を挙げると、２，４−ジヒドロキシベンゾフェノン、２−ヒドロキシ−４−メトキシベンゾフェノン、２−ヒドロキシ−４−ｎ−オクチルオキシベンゾフェノン、２−ヒドロキシ−４−ドデシルオキシベンゾフェノン、２−ヒドロキシ−４−オクタデシルオキシベンゾフェノン、２，２′−ジヒドロキシ−４−メトキシベンゾフェノン、２，２′−ジヒドロキシ−４，４′−ジメトキシベンゾフェノン、２，２′，４，４′−テトラヒドロキシベンゾフェノンなどがある。
【００７６】
ベンゾトリアゾール系紫外線吸収剤の例を挙げると、２−（２−ヒドロキシ−５−メチルフェニル）ベンゾトリアゾール、２−（２−ヒドロキシ−３，５−ジ−tert−ブチルフェニル）ベンゾトリアゾール、２−（２−ヒドロキシ−３−tert−ブチル−５−メチルフェニル）ベンゾトリアゾール、２−（２−ヒドロキシ−５−メチルフェニル）ベンゾトリアゾール、２−（２−ヒドロキシ−３，５−ジ−tert−ブチルフェニル）ベンゾトリアゾール、２−（２−ヒドロキシ−３，５−ジ−tert−ブチルフェニル）−５−クロロベンゾトリアゾール、２−〔２−ヒドロキシ−３−（３，４，５，６−テトラヒドロフタルイミドメチル）−５−メチルフェニル〕ベンゾトリアゾール、２，２′−メチレンビス〔４−（１，１，３，３−テトラメチルブチル）−６−（２Ｈ−ベンゾトリアゾール−２−イル）フェノール〕、２−（２−ヒドロキシ−３−tert−ブチル−５−メチルフェニル）−５−クロロベンゾトリアゾール、２−（２−ヒドロキシ−３，５−ジ−tert−アミルフェニル）−５−クロロベンゾトリアゾールなどがある。
【００７７】
ベンゾエート系紫外線吸収剤の具体例を挙げると、２，４−ジ−tert−ブチルフェニル  ３′，５′−ジ−tert−ブチル−４′−ヒドロキシベンゾエート、２，６−ジ−tert−ブチルフェニル  ３′，５′−ジ−tert−ブチル−４′−ヒドロキシベンゾエート、ｎ−ヘキサデシル  ３，５−ジ−tert−ブチル−４−ヒドロキシベンゾエート、ｎ−オクタデシル  ３，５−ジ−tert−ブチル−４−ヒドロキシベンゾエートなどがある。
【００７８】
シアノアクリレート系紫外線吸収剤の具体例を挙げると、２′−エチルヘキシル  ２−シアノ−３，３−ジフェニルアクリレート、エチル  ２−シアノ−３−（３，４−メチレンジオキシフェニル）アクリレートなどがある。
【００７９】
これら紫外線吸収剤の多くは市販されており、特に、ケミプロ化成（株）から販売されているトリアジン系紫外線吸収剤である“KEMISORB 102”、（株）ＡＤＥＫＡから販売されているトリアジン系紫外線吸収剤である“アデカスタブ LA-F70”、（株）ＡＤＥＫＡから販売されているベンゾトリアゾール系紫外線吸収剤である“アデカスタブ LA-31”など、比較的分子量の大きいものが好ましい。
【００８０】
すなわち、紫外線吸収剤は、その分子量（混合物又はオリゴマーであれば重量平均分子量）が、５００〜１,０００の範囲、さらには ５５０〜７００の範囲にあるものが好ましい。その分子量があまり小さいと、成形中に揮発しやすく、一方で分子量があまり大きいと、メタクリル樹脂や芳香族ポリカーボネート樹脂との相溶性が低下しやすくなる。
【００８１】
酸化防止剤としては例えば、ヒンダードフェノール系酸化防止剤、リン系酸化防止剤、イオウ系酸化防止剤などが挙げられる。これらの酸化防止剤は、メタクリル樹脂又は樹脂組成物の熱安定化剤としても機能する。これらは単独で用いてもよいし、２種以上を併用してもよい。
【００８２】
ヒンダードフェノール系酸化防止剤は各種のものが市販されており、市販品の例を挙げると、ＢＡＳＦ社から販売されている“IRGANOX 1010”、“IRGANOX 1035”、“IRGANOX 1076”及び“IRGANOX 1222”、住友化学（株）から販売されている“スミライザー GM”、“スミライザー GS”及び“スミライザー GA80”、（株）ＡＤＥＫＡから販売されている“アデカスタブ AO-70”及び“アデカスタブ AO-80”などがある。
【００８３】
リン系酸化防止剤の具体例を挙げると、トリス（２，４−ジ−tert−ブチルフェニル）フォスファイト、２−〔｛２，４，８，１０−テトラキス（１，１−ジメチルエチル）ジベンゾ［ｄ，ｆ］［１，３，２］ジオキサフォスフェピン−６−イル｝オキシ〕−Ｎ，Ｎ−ビス〔２−［｛２，４，８，１０−テトラキス（１，１−ジメチルエチル）ジベンゾ［ｄ，ｆ］［１，３，２］ジオキサフォスフェピン−６−イル｝オキシ］−エチル〕エタナミン、ジフェニルトリデシルフォスファイト、トリフェニルフォスファイト、２，２′−メチレンビス（４，６−ジ−tert−ブチルフェニル）オクチルホスファイト、ビス（２，６−ジ−tert−ブチル−４−メチルフェニル）ペンタエリストールジホスファイトなどがある。これらの中でも、２，２′−メチレンビス（４，６−ジ−tert−ブチルフェニル）オクチルホスファイトが好ましい。
【００８４】
イオウ系酸化防止剤の具体例を挙げると、ジメチルジスルフィド、ジエチルジスルフィド、ジ−ｎ−プロピルジスルフィド、ジ−ｎ−ブチルジスルフィド、ジ− sec−ブチルジスルフィド、ジ−tert−ブチルジスルフィド、ジ−tert−アミルジスルフィド、ジシクロヘキシルジスルフィド、ジ−tert−オクチルジスルフィド、ジ−ｎ−ドデシルジスルフィド、ジ−tert−ドデシルジスルフィドなどがある。これらの中でも、ジ−tert−アルキルジスルフィドが好ましく、さらに好ましくはジ−tert−ドデシルジスルフィドである。
【００８５】
以上説明した酸化防止剤のほか、ゴム用の老化防止剤として知られる芳香族アミン系化合物も、メタクリル樹脂又は樹脂組成物に対する熱安定化剤として用いることができる。芳香族アミン系熱安定化剤（老化防止剤）の具体例を挙げると、Ｎ，Ｎ′−ジフェニル−ｐ−フェニレンジアミン、Ｎ−フェニル−Ｎ′−イソプロピル−ｐ−フェニレンジアミン、２，２，４−トリメチル−１，２−ジヒドロキノリンの重合物などがある。これらはそれぞれ、住友化学（株）から“ANTIGENE P”、“ANTIGENE 3C”、“ANTIGENE FR”の商品名で販売されている。
【００８６】
［メタクリル樹脂と芳香族ポリカーボネート樹脂の混合］
本発明の樹脂組成物は、例えば、上で説明したメタクリル樹脂と芳香族ポリカーボネート樹脂とを含む樹脂混合物を溶融混練することにより、製造できる。両樹脂を均一に混合するために、溶融混練は、通常１８０〜３２０℃、好ましくは２００〜３００℃の温度条件下、通常１０〜２００sec-1の剪断速度、好ましくは３０〜１５０sec-1の剪断速度で行われる。
【００８７】
メタクリル樹脂と芳香族ポリカーボネート樹脂の溶融混練には、通常の混合機や混練機として知られる機器を用いることができる。具体的には、一軸混練押出機、二軸混練押出機、リボンブレンダー、ヘンシェルミキサー、バンバリーミキサー、ドラムタンブラーなどが挙げられる。これらの中でも、二軸混練押出機が好ましい。また、溶融混練は、必要に応じて、窒素ガス、アルゴンガス、ヘリウムガスなどの不活性ガスの雰囲気下で行うことができる。
【００８８】
このようにして、白濁の発生が抑制され、透明性に優れる成形体を与えることのできる樹脂組成物を得ることができる。そして、この樹脂組成物を成形加工することにより、白濁の発生が抑制され、透明性に優れる成形体や樹脂フィルムなどが得られる。
【００８９】
［成形体］
本発明の樹脂組成物は、所望の形状に加工され、成形体に加工される。成形体は、樹脂組成物を成形加工してなるものである。本発明の樹脂組成物を成形加工してなる成形体は、白濁の発生が抑制され、透明性に優れる。またこの成形体は、機械的性質、熱的性質、耐溶剤性などにおいても優れる。
【００９０】
成形加工は、例えば、メタクリル樹脂と芳香族ポリカーボネート樹脂とを所定割合で溶融混練して得た溶融状の樹脂組成物をそのまま使用して行ってもよいし、樹脂組成物をペレット状などの所定形状に加工したのち、この所定形状とされた樹脂組成物を使用し、再度溶融させてから行ってもよい。成形加工方法に制限はなく、例えば、射出成形法、プレス成形法、溶融押出成形法などが使用できる。
【００９１】
成形体は、例えば、電子光学材料（レンズ、光ディスク基板、導光板などの材料）、カバー材料（ディスプレイ等のカバーなどの材料）、医療品・化粧品容器用材料、樹脂グレージング材料などとして有用である。
【００９２】
［樹脂フィルム］
本発明の樹脂組成物は、フィルム状に成形加工することにより、樹脂フィルムとすることもできる。本発明の樹脂組成物を成形加工してなる樹脂フィルムは、白濁の発生が抑制され、透明性に優れる。樹脂フィルムとする場合には、その厚さは、１０〜１,０００μm程度が好ましく、さらには２０〜５００μm、とりわけ２０〜３００μmの範囲にあるのがより好ましい。
【００９３】
樹脂組成物から樹脂フィルムに成形加工する方法にも制限はなく、例えば、まず、メタクリル樹脂と芳香族ポリカーボネート樹脂とを含有する樹脂組成物を調製し、次いで、その樹脂組成物を、溶融押出法、溶融流延製膜法、熱プレス法などにより成形する方法が挙げられる。中でも、溶融押出成形法が好ましい。
【００９４】
溶融押出成形法を採用する場合は、まず、メタクリル樹脂と芳香族ポリカーボネート樹脂とを混合し、必要に応じてさらに上述した他の成分も混合して、樹脂組成物を得、その樹脂組成物を一軸又は二軸の押出機により溶融混練し、次いでＴダイから連続的に溶融樹脂をフィルム状に押出し、引き続き、連続的に押出されるフィルム状の溶融樹脂を、表面が平滑な一対の金属ロールの間に挟み込んで成形・冷却する方法が採用できる。
メタクリル樹脂、芳香族ポリカーボネート樹脂、及び必要に応じて配合される他の成分を混合する方法も、特に限定されず、任意の公知の方法を用いればよい。例えば、スーパーミキサーやバンバリーミキサーを用いてもよいし、一軸又は二軸押出機で溶融混練してもよいし、これらを組み合わせてもよい。
【００９５】
樹脂フィルムは、単層構成のフィルムであることが好ましいが、本発明の効果を損なわない限りにおいて、２層以上の多層構成のフィルムであってもよい。樹脂フィルムが多層構成のフィルムであるとき、各層は同じ組成の樹脂組成物から形成されていてもよいし、異なる組成の樹脂組成物から形成されていてもよい。異なる組成の樹脂組成物とは、含有される樹脂の種類が異なるもの、樹脂の種類は同じであるが、各樹脂の含有量又は組成が異なるもの、樹脂の種類や組成は同じであるが添加物が異なるものなど、いずれの場合をも含むものである。
【００９６】
樹脂フィルムは、偏光板を構成する保護フィルム（すなわち、偏光子保護フィルム）として好適に用いることができるほか、偏光子保護フィルム以外にも、例えば、建築窓やカーポート屋根材等の建築用採光部材、車輌窓等の車輌用採光部材、温室等の農業用採光部材、照明部材、前面フィルター等のディスプレイ部材などに積層して用いることもできる。
【００９７】
偏光板は、ポリビニルアルコール系樹脂に二色性色素が吸着配向している偏光子を主たる構成要素とする光学部材であり、液晶表示装置における光の透過と遮断を制御するために主に用いられている。二色性色素が吸着配向したポリビニルアルコール系樹脂フィルムからなる偏光子は、それだけでは脆いため、通常はその片面又は両面に保護フィルムを貼合して偏光板とされる。本発明の樹脂組成物から形成される樹脂フィルムは、このような偏光子保護フィルムとして好適に用いることができる。
【００９８】
また、本発明の樹脂組成物から形成される樹脂フィルムに一軸又は二軸延伸を施して、延伸フィルムとすることもできる。延伸によってフィルムに位相差が付与される。上記した偏光板は、液晶表示装置を構成する液晶セルの光学補償などを目的に、位相差フィルムと組み合わせて用いられることが多いが、本発明の樹脂組成物から形成される樹脂フィルムに延伸を施して位相差が付与された延伸フィルムは、このような位相差フィルムとして用いることができる。この延伸フィルム（すなわち、位相差フィルム）は、上記した偏光子に接着剤を介して直接貼合することもでき、この場合は、上記した偏光子保護フィルムの機能を兼ね備える位相差フィルムとして用いられることになる。
【実施例】
【００９９】
以下、実施例及び比較例を挙げて本発明をさらに具体的に説明するが、本発明はこれらの例に限定されるものではない。例中、使用量ないし含有量を表す部、％及びppm は、特記ない限り重量基準である。また、得られた樹脂組成物及び成形体の各種物性測定及び評価の方法は、次のとおりである。【０１００】
〈樹脂組成物の曇点〉
メタクリル樹脂と芳香族ポリカーボネート樹脂とを混合して製造された樹脂組成物を９０℃で１２時間乾燥した後、プレス成形機〔（株）神藤金属工業所製の“シントー式ＡＳＦ型油圧プレス”〕を用いて２２０℃のプレス温度でプレス成形を行い、厚みが３mmの成形片を得た。次いで得られた成形片を、再度同じプレス成形機を用いて、２６０℃、２７０℃、２８０℃及び２９０℃のプレス温度でそれぞれプレス成形を行い、厚みが２mmで４０mm角の各試験片を得た。得られた各試験片について外観を目視で評価し、白濁が無くて透明な試験片が得られたプレス温度のうち、最も高いプレス温度を、当該樹脂組成物の曇点とした。【０１０１】
〈成形体の外観〉
各実施例及び比較例で得られた成形体については、目視で外観を評価した。表２において、成形体に白濁がなく、全体として透明であるものを「○」と表示し、成形体の一部に白濁があるが、中央部は透明であるものを「△」と表示し、成形体全体に白濁があり、半透明ないし不透明であるものを「×」と表示した。【０１０２】
〈成形体の光学特性〉
各実施例及び比較例で得られた成形体については、ヘーズメーター〔（株）村上色彩技術研究所製の“HR-100”〕を用いて、厚み方向の全光線透過率及びヘイズ値を測定した。なお、ヘイズ値は、下式に基づき算出される値である。【０１０３】
【数１】
2016114250.tif 000004
【０１０４】
〈メタクリル樹脂の分子量〉
重合で得られたメタクリル樹脂、又は平均分子量の異なる２種類の樹脂を混合して得られたメタクリル樹脂混合物の分子量は、ゲル浸透クロマトグラフ〔東ソー（株）製の“HLC-8320GPC EcoSEC”〕を用いて求めた。測定条件は、移動相としてテトラヒドロフランを流量 ０.３５０mL／分で４０℃に保持したカラムに流通させ、ＲＩ（示差屈折率）検出器により、クロマトグラムを得た。カラムは、いずれも東ソー（株）製の “TSKgel SuperMultipore HZ-M”２本と“TSKgel SuperHZ2500”１本とを直列に接続した。 分子量の定量には、昭和電工（株）製の標準ＰＭＭＡ“STANDARD M-75” の一式を用いて検量線を作製し、算出を行った。【０１０５】
［合成例１］：メタクリル樹脂の製造
攪拌機を備えた第一の重合反応器に、メタクリル酸メチル ９９.５％、アクリル酸メチル０.５％、重合開始剤としてtert−アミルパーオキシ２−エチルヘキサノエート０.０１部、連鎖移動剤としてｎ−オクチルメルカプタン ０.１０部、離型剤としてステアリルアルコール０.１部、及び熱安定化剤として最終的に得られるメタクリル樹脂総量の３０ppm程度に相当する量のジ−tert−ドデシルジスルフィドをそれぞれ連続的に供給し、１４０℃にて平均滞留時間６０分間で重合反応を行った。次いで、第一の重合反応器から出てきた部分共重合体である反応液を、攪拌機を備えた第二の重合反応器に送り、メタクリル酸メチル９９.５部、アクリル酸メチル０.５部、重合開始剤として１，１−ジ（tert−ブチルパーオキシ）シクロヘキサン ０.０１部、及び連鎖移動剤としてｎ−オクチルメルカプタン ０.５０部からなるモノマー液を追加で投入し、１７５℃にて平均滞留時間３７分間で重合反応を行った。さらに、第二の重合反応器から出てきた反応液を脱揮押出機に供給し、未反応の単量体成分を気化させて回収し、充分に混練した後、賦形して、ペレット状のメタクリル樹脂を得た。【０１０６】
［合成例２］：メタクリル樹脂の製造
攪拌機を備えた第一の重合反応器に、メタクリル酸メチル ９９.１％、アクリル酸メチル０.９％、重合開始剤としてtert−アミルパーオキシ２−エチルヘキサノエート０.０２部、連鎖移動剤としてｎ−オクチルメルカプタン ０.１３部、離型剤としてステアリルアルコール０.１部、及び熱安定化剤として最終的に得られるメタクリル樹脂総量の３０ppm程度に相当する量のジ−tert−ドデシルジスルフィドをそれぞれ連続的に供給し、１４０℃にて平均滞留時間３７分間で重合反応を行った。次いで、第一の重合反応器から出てきた部分共重合体である反応液を、攪拌機を備えた第二の重合反応器に送り、メタクリル酸メチル９９.１％、アクリル酸メチル０.９％、重合開始剤として１，１−ジ（tert−ブチルパーオキシ）シクロヘキサン ０.０１部、及び連鎖移動剤としてｎ−オクチルメルカプタン ０.９０部からなるモノマー液を追加で投入し、１７５℃にて平均滞留時間１５分間で重合反応を行った。さらに、第二の重合反応器から出てきた反応液を脱揮押出機に供給し、未反応の単量体成分を気化させて回収し、充分に混練した後、賦形して、ペレット状のメタクリル樹脂を得た。【０１０７】
［合成例３］：比較用メタクリル樹脂の製造
攪拌機を備えた重合反応器に、メタクリル酸メチル９７.５％、アクリル酸メチル２.５％、重合開始剤として１,１−ジ（tert−ブチルパーオキシ）シクロヘキサン０.０１部、連鎖移動剤としてｎ−オクチルメルカプタン ０.０９部、離型剤としてステアリルアルコール０.１部、及び熱安定化剤として最終的に得られるメタクリル樹脂総量の５ppm程度に相当する量のジ−tert−ドデシルジスルフィドをそれぞれ連続的に供給し、１７５℃にて平均滞留時間４０分間で重合反応を行った。次いで、重合反応器から出てきた未反応単量体成分を含む反応液を脱揮押出機に供給し、未反応の単量体成分を気化させて回収し、充分に混練した後、賦形して、ペレット状のメタクリル樹脂を得た。【０１０８】
上の合成例１〜３によって得られたメタクリル樹脂の重量平均分子量Ｍw 、分子量分布指数Ｍw／Ｍn、及びメタクリル樹脂中に含まれる分子量４万以下の成分量を表１にまとめた。【０１０９】
【表１】
2016114250.tif 000005
【０１１０】
また、それぞれの樹脂のクロマトグラムから得られた分子量分布曲線を図１に示した。
図１において、（Ａ）は合成例１で得られたメタクリル樹脂の、（Ｂ）は合成例２で得られたメタクリル樹脂の、そして（Ｃ）は合成例３で得られたメタクリル樹脂の、それぞれの分子量分布曲線である。合成例１及び２のメタクリル樹脂は、分子量分布が広く、かつ二峰性になっていることがわかる。合成例１のメタクリル樹脂〔図１の曲線（Ａ）〕は、分子量が約２万６千の位置と分子量が約２０万５千の位置に、それぞれピークトップを有し、合成例２のメタクリル樹脂〔図１の曲線（Ｂ）〕は、分子量が約１万３千の位置と分子量が約１４万の位置に、それぞれピークトップを有している。【０１１１】
［実施例１〜４及び比較例１］
上の合成例で得られたメタクリル樹脂と、芳香族ポリカーボネート樹脂（住化スタイロンポリカーボネート（株）から販売されている“ＳＤポリカ TR2201”、メルトボリュームフローレートＭＶＲ＝２２０ｇ／１０分）とを、表２に示す割合（重量比）でドライブレンドし、混合物を得た。その後、射出成形装置〔東芝機械（株）製の“IS-130”〕を用いて、シリンダー温度２５０℃で射出成形を行い、試験片を得た。用いた金型は、１２０mm×２００mm×３mm厚の平板を成形するためのものであり、金型温度は６０℃とした。得られた試験片の外観を評価し、また試験片中央部における光学特性（全光線透過率及びヘイズ値）を求めた。結果を表２にまとめた。【０１１２】
【表２】
2016114250.tif 000006
【０１１３】
分子量分布の狭い合成例３のメタクリル樹脂に芳香族ポリカーボネート樹脂を１５部配合した比較例１では、成形体全体が白濁する。一方で実施例２及び３は、分子量分布の広い合成例１のメタクリル樹脂に芳香族ポリカーボネート樹脂を１５部又は２０部配合したものであるが、成形体の白濁が抑制されている。
このように、本発明で規定する分子量分布の広いメタクリル樹脂を用い、そこに芳香族ポリカーボネート樹脂を混合することは、芳香族ポリカーボネート樹脂の配合割合を高めても、得られる樹脂組成物を成形して得られる成形体の白濁を抑制でき、それによって耐熱性（ビカット軟化点など）や吸湿性、耐薬品性、複屈折特性などの光学特性を向上させることができる点で、有利である。【０１１４】
［合成例４〜７］：分子量の異なるメタクリル樹脂の製造
メタクリル酸メチルを７９.５％、メタクリル酸シクロヘキシルを２０.０％及びアクリル酸メチルを ０.５％の割合で混合して単量体成分を得た。この単量体成分の合計１００部に対し、重合開始剤としてラウロイルパーオキサイドを ０.２部、及び連鎖移動剤として１−ドデシルメルカプタンを表３に示す量添加し、これらを溶解させた。一方、イオン交換水１００部に対し、懸濁安定剤として、ポリアクリル酸ナトリウムを ０.０５部、無水第一リン酸ナトリウムを０.２４部及び第二リン酸ナトリウム７水和物を０.２８部溶解させ、懸濁重合水相としたうえで、上記の単量体成分１００部に対して水相１５０部を添加し、懸濁重合を行った。得られたスラリー状の反応液を脱水機により脱水し、次いで洗浄したのち、乾燥して、ビーズ状のメタクリル樹脂を得た。得られたメタクリル樹脂につき、前述の方法に従って重量平均分子量Ｍw 及び分子量分布指数Ｍw／Ｍnを測定した。  結果を、先の１−ドデシルメルカプタンの配合量とともに、表３に示した。【０１１５】
【表３】
2016114250.tif 000007
【０１１６】
［実施例５及び６並びに比較例２］
実施例５及び６では、上の合成例４で得られた低分子量のメタクリル樹脂ビーズと、上の合成例５又は６で得られた高分子量のメタクリル樹脂ビーズとを、表４に示す割合でドライブレンドし、二峰性の分子量分布を有するメタクリル樹脂混合物を得た。得られたメタクリル樹脂混合物の重量平均分子量Ｍw 及び分子量分布指数Ｍw／Ｍn、並びに混合物中に含まれる分子量４万以下の成分量を改めて測定し、表４に示す結果を得た。一方、比較例２では、上の合成例７で得られた高分子量のメタクリル樹脂ビーズをそのまま用いた。
表４には、このメタクリル樹脂の重量平均分子量Ｍw 及び分子量分布指数Ｍw／Ｍn、並びに樹脂中に含まれる分子量４万以下の成分量も併せて示した。次に、これらのメタクリル樹脂混合物又はメタクリル樹脂と、芳香族ポリカーボネート樹脂〔住化スタイロンポリカーボネート（株）から販売されている“CALIBRE 301-40”、メルトボリュームフローレートＭＶＲ＝４０ｇ／１０分〕とを、前者／後者＝７０／３０の重量比で単軸押出機〔東洋精機（株）製の“ラボプラストミル”、スクリュー径２０mmφ）を用いて溶融混練した。
得られたメタクリル樹脂／ポリカーボネート樹脂の樹脂組成物について、先述の方法で曇点を測定した。曇点測定結果を、先のメタクリル樹脂の混合割合及びメタクリル樹脂混合物又は単体の分子量データとともに表４に示した。【０１１７】
【表４】
2016114250.tif 000008
【０１１８】
また、実施例５及び６で用いた混合後のメタクリル樹脂、及び比較例２で用いた単体のメタクリル樹脂につき、クロマトグラムから得られた分子量分布曲線を図２に示した。図２において、（Ａ）は実施例５で低分子量体と高分子量体を混合して得られたメタクリル樹脂の、（Ｂ）は実施例６で低分子量体と高分子量体を混合して得られたメタクリル樹脂の、そして（Ｃ）は比較例２で用いた単体のメタクリル樹脂の、それぞれ分子量分布曲線である。実施例５及び６で用いたメタクリル樹脂は、分子量分布が広く、かつ二峰性になっていることがわかる。実施例５で用いたメタクリル樹脂〔図２の曲線（Ａ）〕は、分子量が約３万８千の位置と分子量が約１５万の位置に、それぞれピークトップを有し、実施例６で用いたメタクリル樹脂〔図２の曲線（Ｂ）〕は、分子量が約４万８千の位置と分子量が約２１万の位置に、それぞれピークトップを有している。【０１１９】
［合成例８〜１０］：分子量の異なるメタクリル樹脂の製造
メタクリル酸メチルを７４.５％、メタクリル酸フェニルを２５.０％及びアクリル酸メチルを ０.５％の割合で混合して単量体成分を得た。この単量体成分の合計１００部に対し、重合開始剤としてラウロイルパーオキサイドを ０.２部、及び連鎖移動剤として１−ドデシルメルカプタンを表５に示す量添加し、これらを溶解させた。一方、イオン交換水１００部に対し、懸濁安定剤として、ポリアクリル酸ナトリウムを ０.０５部、無水第一リン酸ナトリウムを０.２４部及び第二リン酸ナトリウム７水和物を０.２８部溶解させ、懸濁重合水相としたうえで、上記の単量体成分１００部に対して水相１５０部を添加し、懸濁重合を行った。得られたスラリー状の反応液を脱水機により脱水し、次いで洗浄したのち、乾燥して、ビーズ状のメタクリル樹脂を得た。得られたメタクリル樹脂につき、前述の方法に従って重量平均分子量Ｍw 及び分子量分布指数Ｍw／Ｍnを測定した。結果を、先の１−ドデシルメルカプタンの配合量とともに、表５に示した。【０１２０】
【表５】
2016114250.tif 000009
【０１２１】
［実施例７及び８並びに比較例３及び４］
実施例７及び８では、上の合成例８で得られた低分子量のメタクリル樹脂ビーズと、上の合成例９で得られた高分子量のメタクリル樹脂ビーズとを、表６に示す割合でドライブレンドし、二峰性の分子量分布を有するメタクリル樹脂混合物を得た。得られたメタクリル樹脂混合物の重量平均分子量Ｍw 及び分子量分布指数Ｍw／Ｍn、並びに混合物中に含まれる分子量４万以下の成分量を改めて測定し、表６に示す結果を得た。一方、比較例３及び４では、上の合成例１０で得られた高分子量のメタクリル樹脂ビーズをそのまま用いた。
表６には、このメタクリル樹脂の重量平均分子量Ｍw 及び分子量分布指数Ｍw／Ｍn、並びに樹脂中に含まれる分子量４万以下の成分量も併せて示した。次に、これらのメタクリル樹脂混合物又はメタクリル樹脂と、芳香族ポリカーボネート樹脂〔住化スタイロンポリカーボネート（株）から販売されている“CALIBRE 301-10”、メルトボリュームフローレートＭＶＲ＝１０ｇ／１０分〕とを、表６に示す重量比で混練機〔東洋精機（株）製の“ラボプラストミル”、ローラ型ブレードＲ６０を使用）を用いて溶融混練し、ダンゴ状の樹脂組成物を得た。溶融混練温度は２５０℃、混練速度は１００ｒｐｍ、混練時間は６分間とした。
得られたメタクリル樹脂／ポリカーボネート樹脂の樹脂組成物について、先述の方法で曇点を測定した。曇点測定結果を、先のメタクリル樹脂の混合割合及びメタクリル樹脂混合物又は単体の分子量データとともに表６に示した。【０１２２】
【表６】
2016114250.tif 000010
表中、PC樹脂は芳香族ポリカーボネート樹脂を意味する。
表中、ＰＣ樹脂の混合割合とは、メタクリル樹脂とＰＣ樹脂の合計１００重量部に対するＰＣ樹脂の混合割合を示す。【０１２３】
また、実施例７及び８で用いた混合後のメタクリル樹脂、及び比較例３及び４で用いた単体のメタクリル樹脂につき、クロマトグラムから得られた分子量分布曲線を図３に示した。図３において、（Ａ）は実施例７及び８で低分子量体と高分子量体を混合して得られたメタクリル樹脂の、（Ｂ）は比較例３及び４で用いた単体のメタクリル樹脂の、それぞれ分子量分布曲線である。実施例７及び８で用いたメタクリル樹脂は、分子量分布が広く、かつ二峰性になっていることがわかる。
【産業上の利用可能性】
【０１２４】
以上のように、本発明によるメタクリル樹脂とポリカーボネート樹脂の樹脂組成物は、高い相溶性と高い透明性を有し、成形加工性に優れることから、これらの性能が要求される電子光学材料やカバー材料、医療品・化粧品容器用材料、樹脂グレージング材料などに好適に用いられる。また、この樹脂組成物をフィルム状に成形して樹脂フィルムとすることもでき、この樹脂フィルムは、偏光子保護フィルムなど、透明性が要求される各種用途に好適に用いられる。
【図１】
2016114250.tif 000013
【図２】
2016114250.tif 000014
【図３】
2016114250.tif 000015
【国際調査報告】
2016114250.tif 000016
2016114250.tif 000017
2016114250.tif 000018
2016114250.tif 000019